(57)【要約】  本発明は、製油所および化学プラントにおける炭化水素流体、化学物質、全原油、ブレンドおよび留分を処理するに際して、極性分子汚染物質を製油所ストリームから除去するための方法およびシステムに関する。この方法およびシステムには、高表面エネルギーおよび／または高表面積のナノ粒子化合物を製油所ストリームへ添加して、極性分子汚染物質が除去される工程が含まれる。【選択図】図１
2013513714.tif 000002
【特許請求の範囲】
【請求項１】
極性分子汚染物質を製油所ストリームから除去する方法であって、
（ａ）極性分子汚染物質を含む前記製油所ストリームを提供する工程、
（ｂ）前記製油所ストリームに磁性ナノ粒子化合物を導入する工程であって、前記極性分子汚染物質は、前記ナノ粒子化合物に吸着されて、ナノ粒子化合物−極性分子複合物が形成される工程、および
（ｃ）前記ナノ粒子化合物−極性分子複合物を前記製油所ストリームから分離する工程
を含む方法。
【請求項２】
前記製油所ストリームは、炭化水素流体であり、
前記ナノ粒子化合物は、前記炭化水素流体中に自由分散されて導入される
ことを特徴とする請求項１に記載の方法。
【請求項３】
前記極性分子汚染物質は、硫黄含有化合物、窒素含有化合物、ポルフィリン、アスファルテン、ナフテン酸、水銀および二酸化炭素からなる群から選択されることを特徴とする請求項１に記載の方法。
【請求項４】
前記ナノ粒子化合物は、少なくとも７０ｍＪ／ｍ２の表面エネルギーを有することを特徴とする請求項１に記載の方法。
【請求項５】
前記ナノ粒子化合物は、窒素ＢＥＴ法によって測定されて、５〜５００ｍ２／ｇの表面積を有することを特徴とする請求項１に記載の方法。
【請求項６】
前記ナノ粒子化合物は、窒素ＢＥＴ法によって測定されて、１０〜３００ｍ２／ｇの表面積を有することを特徴とする請求項５に記載の方法。
【請求項７】
前記ナノ粒子化合物は、磁界に誘引される物質を含むことを特徴とする請求項１に記載の方法。
【請求項８】
前記物質は、鉄、ニッケル、コバルトおよびマグネタイトからなる群から選択されることを特徴とする請求項７に記載の方法。
【請求項９】
前記ナノ粒子化合物の導入後の前記製油所ストリームの温度を、前記ナノ粒子化合物の導入前と類似の温度で保持する工程を更に含むことを特徴とする請求項１に記載の方法。
【請求項１０】
前記温度は、前記ナノ粒子化合物の磁性相転移温度以下の温度で保持されることを特徴とする請求項９に記載の方法。
【請求項１１】
前記ナノ粒子化合物は、マグネタイトを含み、前記磁性相転移温度は、５８５℃であることを特徴とする請求項１０に記載の方法。
【請求項１２】
前記ナノ粒子化合物は、前記製油所ストリームへ導入されて、０．１ｗｔ％〜１５ｗｔ％の濃度のナノ粒子化合物が形成されることを特徴とする請求項１に記載の方法。
【請求項１３】
前記ナノ粒子化合物−極性分子複合物を分離する工程は、磁界を前記ナノ粒子化合物−極性分子複合物に付して、前記複合物が前記製油所ストリームから分離される工程を含むことを特徴とする請求項１に記載の方法。
【請求項１４】
前記分離工程の後に、前記ナノ粒子化合物を再生して、前記ナノ粒子化合物に吸着された前記極性分子汚染物質を除去する工程を更に含むことを特徴とする請求項１に記載の方法。
【請求項１５】
前記ナノ粒子化合物を再生する前記工程は、前記ナノ粒子化合物−極性分子複合物を、少なくとも２５０℃の温度で加熱する工程を含むことを特徴とする請求項１４に記載の方法。
【請求項１６】
前記ナノ粒子化合物を再生する前記工程は、前記ナノ粒子化合物−極性分子複合物を、２５０℃超、前記ナノ粒子化合物の磁性相転移温度未満の温度で加熱する工程を含むことを特徴とする請求項１５に記載の方法。
【請求項１７】
前記ナノ粒子化合物は、マグネタイトを含み、
前記磁性相転移温度は、５８５℃である
ことを特徴とする請求項１６に記載の方法。
【請求項１８】
前記ナノ粒子化合物を再生する前記工程は、前記ナノ粒子化合物−極性分子複合物を水に浸漬する工程を含むことを特徴とする請求項１４に記載の方法。
【請求項１９】
前記ナノ粒子化合物のサイズを、前記ナノ粒子化合物を前記製油所ストリームに導入する前に低減して、極性分子汚染物質を前記製油所ストリームから除去する前記ナノ粒子化合物の能力を増大させる工程を更に含むことを特徴とする請求項１に記載の方法。
【請求項２０】
前記ナノ粒子化合物は、Ｆｅ２Ｏ３を含み、
前記ナノ粒子化合物のサイズを低減する工程は、Ｆｅ２Ｏ３を、少なくとも１５０〜３００℃の温度で、Ｆｅ３Ｏ４へ化学還元する工程を含む
ことを特徴とする請求項１９に記載の方法。
【請求項２１】
前記温度は１５０℃であることを特徴とする請求項２０に記載の方法。
【請求項２２】
前記ナノ粒子化合物を、前記ナノ粒子化合物を前記製油所ストリームに導入する前に加熱して、極性分子汚染物質を前記製油所ストリームから除去するナノ粒子化合物の能力を増大させる工程を更に含むことを特徴とする請求項１に記載の方法。
【請求項２３】
前記ナノ粒子化合物は、少なくとも２５０℃の温度で加熱されることを特徴とする請求項２２に記載の方法。
【請求項２４】
前記ナノ粒子化合物は、少なくとも３５０℃の温度で加熱されることを特徴とする請求項２２に記載の方法。
【請求項２５】
前記ナノ粒子化合物は、２５０℃超、かつ前記ナノ粒子化合物の磁性相転移温度未満の温度で加熱されることを特徴とする請求項２２に記載の方法。
【請求項２６】
前記ナノ粒子化合物はマグネタイトを含み、前記磁性相転移温度は、５８５℃であることを特徴とする請求項２５に記載の方法。
【請求項２７】
前記製油所ストリームは、炭化水素精製プロセスにおける液体炭化水素ストリームであることを特徴とする請求項１に記載の方法。
【請求項２８】
製油所ストリームから極性汚染物質を除去するシステムであって、
（ａ）極性分子汚染物質を含む製油所ストリーム、
（ｂ）前記製油所ストリームに導入される磁性ナノ粒子化合物の供給であって、前記極性分子汚染物質は、前記ナノ粒子化合物に吸着されて、ナノ粒子化合物−極性分子複合物を形成することができる磁性ナノ粒子化合物の供給、および
（ｃ）前記ナノ粒子化合物−極性分子複合物を前記製油所ストリームから分離するための、前記製油所ストリームと流体連通している分離装置
を含むシステム。
【請求項２９】
前記製油所ストリームは炭化水素流体であり、前記ナノ粒子化合物は、前記炭化水素流体中に自由分散されて導入されることを特徴とする請求項２８に記載のシステム。
【請求項３０】
前記極性分子汚染物質は、硫黄含有化合物、窒素含有化合物、ポルフィリン、アスファルテン、ナフテン酸、水銀および二酸化炭素からなる群から選択されることを特徴とする請求項２８に記載のシステム。
【請求項３１】
前記ナノ粒子化合物は、少なくとも７０ｍＪ／ｍ２の表面エネルギーを含む化合物であることを特徴とする請求項２８に記載のシステム。
【請求項３２】
前記ナノ粒子化合物は、窒素ＢＥＴ法によって測定されて、５〜５００ｍ２／ｇの表面積を有することを特徴とする請求項２８に記載のシステム。
【請求項３３】
前記ナノ粒子化合物は、窒素ＢＥＴ法によって測定されて、１０〜３００ｍ２／ｇの表面積を有することを特徴とする請求項３２に記載のシステム。
【請求項３４】
前記ナノ粒子化合物は、磁界に誘引される物質を含むことを特徴とする請求項２８に記載のシステム。
【請求項３５】
前記物質は、鉄、ニッケル、コバルトおよびマグネタイトからなる群から選択されることを特徴とする請求項３４に記載のシステム。
【請求項３６】
前記ナノ粒子化合物は、前記製油所ストリームへ導入されて、０．１ｗｔ％〜１５ｗｔ％の濃度が達成されることを特徴とする請求項２８に記載のシステム。
【請求項３７】
前記分離装置は、磁界を含むことを特徴とする請求項２８に記載のシステム。
【請求項３８】
前記製油所ストリームは、炭化水素精製プロセスにおける液体炭化水素ストリームであることを特徴とする請求項２８に記載のシステム。
【発明の詳細な説明】
【技術分野】
【０００１】
本発明は、製油所および化学プラントにおける化学物質および炭化水素流体を処理するに際して、極性分子汚染物質を製油所ストリームから除去するための方法およびシステムに関する。この方法およびシステムには、高表面エネルギーおよび／または高表面積のナノ粒子化合物を製油所ストリームへ添加して、極性分子汚染物質が、そこで除去される工程が含まれる。
【背景技術】
【０００２】
石油は、極めて複雑な混合物であり、主として炭化水素、並びに窒素、酸素、および硫黄を含有する化合物からなる。殆どの石油はまた、少量のニッケルおよびバナジウムを含む。石油の化学的および物理的性状は、石油組成が変動することから、顕著に異なる。
【０００３】
ガソリンは、炭化水素の複雑な混合物である。商業ガソリンは、直留、分解、改質、および天然のガソリンのブレンドである。直留ガソリンは、原油石油から、蒸留によって回収され、パラフィン系列の大部分の正炭化水素を含む。分解ガソリンは、原油石油の蒸留留分または残渣を圧力下に加熱するか、若しくは触媒の存在下に加圧して、または加圧なしに加熱することによって製造される。より重質の炭化水素は、より小さな分子に分解され、そのいくつかは、ガソリン範囲で留出する。改質ガソリンは、ガソリン留分を、触媒に、低オクタン価炭化水素が分子的に高オクタン価成分へ再配列されるように通すことによって製造される。多くの触媒は、白金および他の金属を、シリカおよび／またはアルミナ担体に析出させて用いる。天然ガソリンは、天然ガスから、ガソリン範囲で沸騰するこれらの成分を圧縮および冷却するか、または油に吸収するかの何れかによって、液化して得られる。ガソリンの製造においては、原油石油生成物の処理は、汚染物質（極性分子汚染物質を含む）によって汚染される場合がある。
【０００４】
多くの極性有機化合物（Ｓ−含有分子、ナフテン酸、アスファルテン、ポルフィリン、およびＮ−含有分子など）は、負の価値を、油およびその生成物へ与える。負の価値は、腐食、ファウリング、触媒被毒、およびエミッションを演ずるそれらの役割から、これらの極性分子の高価な精製および処理を伴う。従って、極性分子を、炭化水素および化学ストリームから安全かつ安価に除去することは、実質的に、省エネルギーおよびプロセスの収益性を増大する。
【０００５】
極性分子を流体から除去する一つの方法は、液体を、極性分子を吸着する粒子の固定床を通して流すことである。しかし、固定床プロセスは、一般に、非常に小さな吸着剤粒子（サイズが、０．５または１．０ｍｍ未満）の使用を排除する。何故なら、これらの粒子が用いられる場合には、過大な圧力損失が、商業プロセスにもたらされるであろうからである。この高い圧力損失は、固定床がファウリングし閉塞する場合に、更により大きな問題になる。
【０００６】
加えて、固定床プロセスは、使用後の固定床の定期的な再生を必要とする。これは、達成困難であり、かつ費用を要する。例えば、高温度が、固定床が粒子汚染物質を再度吸着可能であるように、床を再生するのに必要とされる。商業固定床の不十分な熱伝導率および大きなサイズ（例えば、直径数フィート）から、再生は、通常、床を再生するのに十分な高い温度を達成するのに、床を数時間加熱することを必要とする。固定床の再生に必要な時間は、従って、実用的でも経済的でもない工業運転をもたらす。
【先行技術文献】
【特許文献】
【０００７】
【特許文献１】米国特許第５，７３０，８６０号明細書
【特許文献２】米国特許第７，１４８，３８９号明細書
【発明の概要】
【課題を解決するための手段】
【０００８】
本発明の目的および利点は、次の説明に述べられ、かつそれから明らかであろうし、並びに本発明を実施することによって習得されるであろう。本発明の更なる利点は、記載される説明および本明細書の請求に、並びに添付される図面から、特定に指摘される方法およびシステムによって、十分に理解されかつ達成されるであろう。
【０００９】
これらおよび他の利点を達成するために、および本発明の一態様に従って、本発明は、極性分子汚染物質を製油所ストリームから除去するための方法を提供する。方法には、極性分子汚染物質を含む製油所ストリームを提供する工程、磁性ナノ粒子化合物を製油所ストリームに導入し、極性汚染物質は、ナノ粒子化合物に吸着されて、ナノ粒子化合物−極性分子複合物が形成される工程、およびナノ粒子化合物−極性分子複合物を製油所ストリームから分離する工程が含まれる。極性分子汚染物質は、例えば、硫黄含有化合物、窒素含有化合物、ポルフィリン、アスファルテン、ナフテン酸、水銀、二酸化炭素、および／または微粒子であることができる。磁性ナノ粒子は、磁界に誘引されうるいかなる物質をも含むことができる。例えば、限定されることなく、鉄、ニッケル、コバルト、および／またはマグネタイトである。一実施形態においては、製油所ストリームは、炭化水素精製プロセスにおける液体または流体炭化水素ストリームである。ナノ粒子化合物−極性分子複合物を分離する工程は、例えば、磁界をナノ粒子化合物−極性分子複合物へ付して、複合物が、炭化水素液体流体から分離されることによって、達成することができる。
【００１０】
一実施形態に従って、本発明の方法は、更に、ナノ粒子化合物に吸着された極性分子汚染物質を除去する工程の後で、ナノ粒子化合物を再生する工程を含む。一実施形態においては、ナノ粒子化合物を再生する工程は、ナノ粒子化合物−極性分子複合物を、少なくとも約２５０℃の温度で加熱する工程によって、またはナノ粒子化合物−極性分子複合物を水に浸漬する工程によって、達成されることができる。
【００１１】
他の実施形態に従って、本発明の方法には、更に、ナノ粒子化合物のサイズを、ナノ粒子化合物を製油所ストリーム（例えば、炭化水素流体）に導入する前に低減して、極性分子汚染物質を製油所ストリームから除去するためのナノ粒子化合物の能力を増大させる工程が含まれる。
【００１２】
他の実施形態に従って、本発明の方法には、更に、ナノ粒子化合物を、ナノ粒子化合物を製油所ストリーム（例えば、炭化水素流体）に導入する前に加熱して、極性分子汚染物質を製油所ストリームから除去するためのナノ粒子化合物の能力を増大させる工程が含まれる。
【００１３】
本発明の他の態様には、極性汚染物質を製油所ストリーム（例えば、炭化水素流体）から除去するためのシステムが含まれる。システムには、極性分子汚染物質を含む製油所ストリーム（例えば、炭化水素流体プロセスストリーム）、製油所ストリームへ導入されるべき磁性ナノ粒子化合物の供給が含まれる。極性分子汚染物質は、ナノ粒子化合物に吸着されて、ナノ粒子化合物−極性分子複合物を形成することができる。システムにはまた、ナノ粒子化合物−極性分子複合物を製油所ストリームから分離するための、製油所ストリームと流体連通している分離装置が含まれる。分離装置は、磁界を含むことができる。
【００１４】
本発明のこれらおよび他の特徴は、好ましい実施形態の次の詳細な記載から明らかになるであろう。これは、添付の図面と組合せて考慮されて、実施例を用いて、本発明の原理を例証する。
【００１５】
本発明は、ここで、添付の次の図面と組合せて記載されるであろう。
【図面の簡単な説明】
【００１６】
【図１】例証装置の概略図を示す。これは、極性分子汚染物質（４）を、マグネタイトナノ粒子（１）を用いて除去するのに用いられることができる。マグネタイトナノ粒子（１）は、極性分子汚染物質（４）を含む流体（３）を収容する第一のタンク（２）に導入される。ナノ粒子化合物−極性分子複合物は、（５）で示され、その際極性分子化合物は、マグネタイトナノ粒子の表面に吸着される。ナノ粒子化合物−極性分子複合物は、ナノ粒子化合物−極性分子複合物に磁力を及ぼす磁石（６）へ誘引される。極性分子汚染物質の量が低減された流体は、第二のタンク（７）に排出される。
【図２】サファイア（高表面エネルギー物質）、およびアスファルテンまたはポルフィリンの何れかを含むトルエンの間の界面の総周波数発生（ＳＦＧ）スペクトルを示す。これは、実施例１に記載される。
【図３】トルエン中アスファルテン２５０ｐｐｍの溶液、および４０〜６０ｎｍのマグネタイトナノ粒子１０ｗｔ％を用いて浄化された後のトルエン中アスファルテン２５０ｐｐｍの溶液を示す。これは、実施例２に記載される。
【図４】４０〜６０ｎｍのマグネタイトナノ粒子１０ｗｔ％を用いて繰返し浄化された後のトルエン中アスファルテン７７０ｐｐｍの溶液について、アスファルテンの濃度を示すグラフである。これは、実施例３に記載される。
【図５】４０〜６０ｎｍのマグネタイトナノ粒子１０ｗｔ％を用いて繰返し浄化された後のトルエン中ポルフィリン８００ｐｐｍの溶液について、ポルフィリンの濃度を示すグラフである。これは、実施例４に記載される。
【図６】４０〜６０ｎｍのマグネタイトナノ粒子１０ｗｔ％を用いて繰返し浄化された後のヘキサデカンで調製されたＴＡＮ２．２のナフテン酸含有溶液について、ナフテン酸の濃度を示すグラフである。これは、実施例５に記載される。
【図７】トルエン中アスファルテン１０００ｐｐｍの三種の溶液を示す。二種の溶液は、（ａ）４０〜６０ｎｍのマグネタイトナノ粒子１０ｗｔ％か、または（ｂ）３ｎｍのマグネタイトナノ粒子１ｗｔ％の何れかを用いて浄化されている。これは、実施例８に示される。
【発明を実施するための形態】
【００１７】
本明細書に用いられるように、用語「製油所ストリーム」は、一般に、石油精製プロセスなどの化学プロセス（例えば、原油炭化水素を精製するプロセス）の装置または手段に関する。これは、極性分子に汚染されやすいか、または汚染されやすい場合がある。製油所ストリームには、限定されることなく、伝熱構成要素と接続しているか、またはそれと流体連通している処理ストリームが含まれる。熱交換器、加熱炉、原油予熱装置、コーカー予熱装置、またはいかなる他の加熱装置、ＦＣＣスラリーボトム、脱ブタン装置交換器／塔、他の原料／流出油交換器、並びに製油所施設の加熱炉空気予熱装置、製油所施設のフレアー圧縮装置構成要素、および石油化学施設のスチーム分解装置／改質装置チューブなどの伝熱構成要素である。製油所ストリームはまた、熱伝達が生じることができる他の手段と接続しているか、またはそれと流体連通していることができる。分留または蒸留カラム、スクラバー、反応器、液体ジャケット付タンク、パイプスチル、コーカー、およびビスブレーカーなどの他の手段である。製油所ストリームはまた、チューブ、パイプ類、バッフル、および他のプロセス輸送メカニズム（上記される構成要素のいずれか一つの内部にあるか、それを少なくとも部分的に構成するか、および／またはそれと流体連通している）と接続しているか、またはそれと流体連通していることができる。用語「製油所ストリーム」には、限定されることなく、石油化学精製運転の他に、化学プロセスに関連するプロセスストリームが含まれることは理解される。
【００１８】
本明細書に用いられるように、用語「炭化水素流体」または「炭化水素液体流体」とは、水素および炭素を含む化合物を、少なくとも大部分含む流体組成物をいう。これらの化合物には、例えば、飽和アルカン、および／または不飽和アルケンおよびアルキンが含まれる。炭化水素流体にはまた、シクロアルカン、シクロアルケン、およびシクロアルキンが含まれることができる。更に、炭化水素流体には、芳香族炭化水素またはアレーン、アルカン、アルケン、およびアルキンベース化合物が含まれることができる。炭化水素化合物は、置換されないか、または更なる化学基で置換される場合がある。
【００１９】
本明細書に用いられるように、用語「極性分子汚染物質」とは、製油所ストリーム中に存在するいかなる極性化合物をもいう。これは、高表面エネルギー化合物に対して表面親和性を有する。そして、極性分子汚染物質は、これらの高表面エネルギー化合物の表面上に吸着する。
【００２０】
本明細書に用いられるように、用語「ナノ粒子化合物」とは、高表面エネルギーおよび／または高表面積を有する化合物をいう。これは、次に、より詳細に記載される。その際、化合物の表面は、極性分子を吸着する能力を有する。
【００２１】
ここで、本発明の種々の態様が、詳細に引用されるであろう。本発明の方法および対応する工程は、本明細書に示される図面および実施例と組合せて記載されるであろう。
【００２２】
本発明に従って、製油所ストリーム中の極性分子汚染物質を低減するための方法が提供される。汚染物質のこの低減は、極性分子汚染物質を除去するのに効果的な量のナノ粒子化合物を、製油所ストリームへ添加する工程によって達成される。その際、極性分子汚染物質は、ナノ粒子化合物上に吸着され、ナノ粒子化合物−極性分子複合物を製油所ストリームから分離する。ナノ粒子化合物は、別個のバッチで、または連続的製油所ストリームで、製油所ストリームへ添加されることができる。
【００２３】
本発明の他の実施形態に従って、製油所ストリームには、炭化水素流体が含まれる。例えば、製油所ストリームは、石油化学精製運転と接続されている場合がある。本発明の他の実施形態においては、ナノ粒子化合物は、炭化水素流体中に自由分散されて導入される。
【００２４】
本発明の他の態様に従って、極性汚染物質を製油所ストリームから除去することができるシステムが提供される。システムには、極性分子汚染物質を含む少なくとも一種の流体、溶液、溶剤、またはそれらの混合物；ナノ粒子化合物が製油所ストリームへ導入され、その際極性分子汚染物質が、ナノ粒子化合物上に吸着されて、ナノ粒子化合物−極性分子複合物を形成することができるナノ粒子化合物の供給；およびナノ粒子化合物−極性分子複合物を製油所ストリームから分離するための、製油所ストリームと流体連通している分離装置が含まれる。
【００２５】
本発明に従って、極性分子汚染物質を吸着してナノ粒子化合物−極性分子複合物が形成されるのに効果的な量のナノ粒子化合物を、製油所ストリームへ添加する工程、およびナノ粒子化合物−極性分子複合物を製油所ストリームから分離する工程は、製油所ストリームの汚染を低減するのに効果的である。これに限定されるものではないものの、本発明の方法によるナノ粒子化合物の添加は、極性分子汚染物質を低減または防止するのに、特に適切である。
【００２６】
本発明の一実施形態に従って、極性分子汚染物質には、有機および無機微粒子が含まれる。有機微粒子（析出されたアスファルテンおよびコーク粒子など）には、限定されることなく、プロセス条件の変化（例えば、温度、圧力、または濃度の変化）、または製油所ストリームの組成の変化（例えば、化学反応の発生による変化）の際に、溶液から析出される不溶性物質が含まれる。無機微粒子には、限定されることなく、二酸化ケイ素、クレー、および酸化鉄が含まれる。
【００２７】
本発明の他の実施形態に従って、極性分子汚染物質には、限定されることなく、硫黄含有化合物、窒素含有化合物、ポルフィリン、アスファルテン、ナフテン酸、水銀、二酸化炭素、および微粒子が含まれる。
【００２８】
本発明の他の実施形態に従って、ナノ粒子化合物は、製油所ストリーム（例えば、炭化水素流体）へ添加される。これは、上記される有機および無機微粒子を含む極性分子汚染物を含む。製油所ストリームは、いかなる量の微粒子をも含むことができる。例えば、１〜１０，０００ｐｐｍなどである。
【００２９】
本発明の一実施形態に従って、ナノ粒子化合物は、高表面エネルギーを有する化合物である。一般に、表面エネルギーは、表面が作り出される際に生じる分子間結合の破壊を定量化し、その際化合物の表面は、化合物の残り部分より、エネルギー的にあまり有利でない。本発明の一実施形態に従って、ナノ粒子化合物の表面エネルギーは、少なくとも約１０ｍＪ／ｍ２、少なくとも約２０ｍＪ／ｍ２、少なくとも約３０ｍＪ／ｍ２、少なくとも約４０ｍＪ／ｍ２、少なくとも約５０ｍＪ／ｍ２、少なくとも約６０ｍＪ／ｍ２、少なくとも約７０ｍＪ／ｍ２、少なくとも約８０ｍＪ／ｍ２、少なくとも約９０ｍＪ／ｍ２、または少なくとも約１００ｍＪ／ｍ２である。
【００３０】
本発明の一実施形態に従って、ナノ粒子化合物は、約０．０１〜約１０００ｎｍ、より好ましくは約１〜約６０ｎｍ、より好ましくは約１〜約１０ｎｍの直径を有する。一実施形態においては、ナノ粒子化合物は、約４０〜６０ｎｍの直径を有する。他の実施形態においては、ナノ粒子化合物は、約３ｎｍの直径を有する。
【００３１】
本発明の更に他の実施形態においては、ナノ粒子化合物は、約１ｍｍ以下の直径を有する。本発明の他の実施形態においては、ナノ粒子化合物は、約０．５ｍｍ以下の直径を有する。
【００３２】
いかなる理論にも束縛されることなく、極性分子汚染物質を吸着するナノ粒子化合物の単位質量当りの能力は、ナノ粒子化合物の単位質量当りの表面積が増大するにつれて、増大すると考えられる。一実施形態に従って、本発明には、極性分子汚染物質を吸着するナノ粒子化合物の能力を、ナノ粒子化合物のサイズ（例えば、ナノ粒子化合物の直径で測定される）を低減することによって増大させる方法が含まれる。例えば、ナノ粒子化合物の単位質量を構成するナノ粒子のサイズは、低減されることができ、それによりナノ粒子化合物の単位質量当りの吸着能力が増大される。一実施形態においては、本発明の方法には、ナノ粒子化合物のサイズを、ナノ粒子化合物を製油所ストリーム（例えば、炭化水素流体）に導入する前に低減して、極性分子汚染物質を製油所ストリームから除去するナノ粒子化合物の能力を増大させる工程が含まれる。
【００３３】
ナノ粒子化合物のサイズは、当技術分野で知られる任意の手段によって、低減することができる。限定しない一例においては、ナノ粒子化合物には、Ｆｅ２Ｏ３が含まれ、ナノ粒子のサイズを低減する工程には、Ｆｅ２Ｏ３を、少なくとも約１００〜４００℃、少なくとも約１２５〜３５０℃、少なくとも約１５０〜３００℃、または少なくとも１７５〜２００℃の温度でＦｅ３Ｏ４へ化学還元する工程が含まれる。他の限定しない例においては、ナノ粒子化合物には、Ｆｅ２Ｏ３が含まれ、ナノ粒子のサイズを低減する工程には、Ｆｅ２Ｏ３を、約１５０℃の温度でＦｅ３Ｏ４へ化学還元する工程が含まれる。
【００３４】
本発明の他の実施形態においては、ナノ粒子化合物を製油所ストリーム（例えば、炭化水素流体）に導入する前にナノ粒子化合物を加熱する工程は、極性分子汚染物質を製油所ストリームから除去するナノ粒子化合物の能力を増大させる。本発明の一実施形態においては、ナノ粒子化合物は、約１００℃〜約１０００℃、または約１００℃〜約７５０℃、または約１００℃〜約５００℃、または約１００℃〜約２００℃の温度で加熱される。本発明の他の実施形態においては、ナノ粒子化合物は、少なくとも約２５０℃の温度で加熱される。本発明の更に他の実施形態においては、ナノ粒子化合物は、少なくとも約３５０℃の温度で加熱される。
【００３５】
本発明の他の実施形態においては、ナノ粒子化合物は、ナノ粒子化合物を製油所ストリーム（例えば、炭化水素流体）に導入する前に、ナノ粒子、またはナノ粒子中に存在する磁性化合物の磁性相転移温度以下の温度で加熱される。
【００３６】
他の実施形態においては、ナノ粒子化合物は、ナノ粒子化合物を製油所ストリーム（例えば、炭化水素流体）に導入する前に、約２５０℃超の温度、かつナノ粒子、またはナノ粒子中に存在する磁性化合物の磁性相転移温度未満で加熱される。限定しない一例においては、磁性化合物がマグネタイトである場合には、ナノ粒子は、例えば約２５０℃〜５８５℃の温度で加熱されることができる。
【００３７】
本発明の一実施形態に従って、ナノ粒子化合物は、窒素ＢＥＴで測定されて、少なくとも約０．５〜１０００ｍ２／ｇ、少なくとも約１〜７５０ｍ２／ｇ、少なくとも約５〜５００ｍ２／ｇ、少なくとも約７〜４００ｍ２／ｇ、少なくとも約１５〜２００ｍ２／ｇの表面積を有する。
【００３８】
本発明の一実施形態に従って、ナノ粒子化合物は、窒素ＢＥＴで測定されて、少なくとも約１０〜３００ｍ２／ｇの表面積を有する。
【００３９】
本発明の他の実施形態に従って、ナノ粒子化合物は、製油所ストリーム（例えば、炭化水素流体）に、酸性ｐＨ（例えば、ｐＨ７．０未満のｐＨ）、中性ｐＨ（例えば、ｐＨ約７．０）、または塩基性ｐＨ（例えば、ｐＨ７．０超のｐＨ）で導入されることができる。本発明の一実施形態においては、ナノ粒子化合物は、製油所ストリームに、ｐＨ１．０超で導入される。
【００４０】
本発明に包含されるように、ナノ粒子は、製油所ストリームに導入され、極性分子汚染物質をその表面上に吸着し、製油所ストリーム（例えば、炭化水素流体）の温度を変えることなく、製油所ストリームから分離されることができる。従って、一実施形態に従って、本発明の方法には、ナノ粒子化合物の導入後の製油所ストリームの温度を、ナノ粒子化合物の導入前と類似の温度で保持する工程が含まれる。本発明の他の実施形態においては、製油所ストリームの温度は、ナノ粒子が製油所ストリームに導入される前、その後、またはそれと同時に増大または低減される。これは、先行技術の方法、例えば汚染物質を固定床装置を用いて除去する方法と対照的である。これは、汚染物質を製油所ストリームから除去する際に、温度変化を必要とする。
【００４１】
一実施形態においては、ナノ粒子は、炭化水素ストリームに、ナノ粒子、またはナノ粒子中に存在する磁性化合物の磁性相転移温度以下の温度で導入される。限定しない一例においては、磁性化合物がマグネタイトである場合に、ナノ粒子は、例えば約５８５℃以下の温度で、炭化水素ストリームに導入されることができる。
【００４２】
本発明に包含されるように、ナノ粒子化合物は、製油所ストリーム（例えば炭化水素流体）に導入され、極性分子化合物をその表面上に吸着し、製油所ストリームの圧力を変えることなく、製油所ストリームから分離されることができる。従って、一実施形態に従って、本発明の方法には、更に、ナノ粒子化合物の導入後の製油所ストリームの圧力を、ナノ粒子化合物の導入前と類似の圧力で保持する工程が含まれる。本発明の他の実施形態においては、製油所ストリームの圧力は、ナノ粒子化合物が製油所ストリームに導入される前、その後、またはそれと同時に増大または低減される。これは、先行技術の方法、例えば汚染物質を固定床装置を用いて除去する方法と対照的である。これは、汚染物質を除去するのに、製油所ストリームの圧力変化を必要とする。
【００４３】
本発明によって予想されるように、ナノ粒子化合物は、製油所ストリーム（例えば、炭化水素流体）に、極性分子汚染物質を製油所ストリームから除去するのに効果的な量で導入される。限定しない一実形態においては、ナノ粒子化合物は、製油所ストリームに、製油所ストリームの約０．０１ｗｔ％〜約９９ｗｔ％、約０．０１ｗｔ％〜約９０ｗｔ％、約０．０１ｗｔ％〜８０ｗｔ％、約０．０１ｗｔ％〜約７０ｗｔ％、約０．０１ｗｔ％〜約６０ｗｔ％、約０．０１ｗｔ％〜約５０ｗｔ％、約０．０１ｗｔ％〜約４０ｗｔ％、約０．０１ｗｔ％〜約３０ｗｔ％、約０．０１ｗｔ％〜約２０ｗｔ％、約０．０１ｗｔ％〜約１０ｗｔ％、約０．０１ｗｔ％〜約５ｗｔ％、または約０．０１ｗｔ％〜約１ｗｔ％の濃度で導入される。
【００４４】
限定しない一実施形態においては、ナノ粒子化合物は、製油所ストリームに、製油所ストリームの約０．１〜約１５ｗｔ％の濃度で導入される。
【００４５】
本発明の一実施形態においては、ナノ粒子化合物は、製油所ストリーム（例えば、炭化水素流体）に、製油所ストリームの１０ｗｔ％の濃度で導入される。他の実施形態においては、ナノ粒子化合物は、製油所ストリームに、製油所ストリームの１ｗｔ％の濃度で導入される。
【００４６】
本発明の他の実施形態に従って、ナノ粒子化合物は、製油所ストリーム（例えば、炭化水素流体）に、製油所ストリーム中の極性分子汚染物質の濃度を低減するのに効果的な量で導入される。一実施形態においては、製油所ストリームに導入されるナノ粒子化合物の量は、製油所ストリーム中の極性分子汚染物質の濃度を、約０％〜１００％、または約０〜約９０％、または約０〜約８０％、または約０〜約７０％、または約０〜約６０％、または約０〜約５０％、または約０〜約４０％、または約０〜約３０％、または約０〜約２０％、または約０〜約１０％、または約０〜約５％、または約０〜約１％低減するのに効果的な量である。
【００４７】
本発明の一実施形態に従って、ナノ粒子化合物は、磁性化合物である。化合物が磁性であり、磁界によって誘引されるか、または反発されることができることから、本発明のナノ粒子化合物、および／またはナノ粒子化合物−極性分子複合物は、磁界をナノ粒子化合物および／またはナノ粒子化合物−極性分子複合物に付す工程によって、製油所ストリーム（例えば、炭化水素流体）から分離されることができる。
【００４８】
本発明の他の実施形態に従って、ナノ粒子化合物は、磁界へ誘引されることができるいかなる物質をも含むことができる。例えば、限定されることなく、鉄、ニッケル、コバルト、マグネタイト、またはそれらの混合物である。
【００４９】
本発明の他の実施形態に従って、ナノ粒子化合物は、製油所ストリーム（例えば、炭化水素流体）から、磁界をナノ粒子に付す工程によって分離されることができる。一実施形態においては、ナノ粒子化合物は、その表面上に吸着された極性分子汚染物質を有する（ナノ粒子化合物−極性分子複合物を形成する）。他の実施形態においては、極性分子汚染物質は、ナノ粒子化合物に吸収されて、ナノ粒子化合物−極性分子複合物が形成される。磁界は、ナノ粒子化合物−極性分子複合物を、磁性源へ誘引するか、または磁性源から離れて反発することができ、そのためにナノ粒子化合物−極性分子複合物は、収集され、製油所ストリームから除去されることができる。磁界は、当技術分野で知られる任意の手段によって発生させることができる。
【００５０】
一実施形態に従って、ナノ粒子化合物−極性分子複合物を製油所ストリーム（例えば、炭化水素流体）から分離する工程には、磁界をナノ粒子化合物−極性分子複合物に付して、複合物が、炭化水素液体流体から分離される工程が含まれる。
【００５１】
一実施形態においては、ナノ粒子化合物またはナノ粒子化合物−極性分子複合物は、製油所ストリームから、フィルターの存在なしに分離されることができる。他の実施形態においては、フィルターは存在する。
【００５２】
本発明の他の実施形態においては、ナノ粒子化合物−極性分子複合物は、ナノ粒子化合物−極性分子複合物を含む流体を、装置（限定されることなく、例えば電流または電磁場によって磁化される充填剤またはフィルターなど）を通して送る工程によって、流体から除去されることができる。流体を、磁性装置を通して送ることによって、ナノ粒子化合物−極性分子複合物は、装置に誘引されるか、またはそれから反発されることができ、それによりナノ粒子化合物−極性分子複合物が、装置を通過される流体から除去される。ナノ粒子化合物−極性分子複合物が装置に誘引される場合には、磁界を周期的に停止して、装置に誘引されたナノ粒子化合物−極性分子複合物を追出することができる。更に他の実施形態においては、装置は磁化されず、ナノ粒子化合物−極性分子複合物は、装置との物理的相互作用によって、流体から分離され、そのために流体は、装置を通って、または装置の周囲を進み、一方ナノ粒子化合物−極性分子複合物は、装置に留め置かれる。
【００５３】
更に、ナノ粒子化合物を製油所ストリームへ添加する工程は、本発明に関連して記載されるように、極性分子汚染物質を低減および／または軽減するための他の技術と組合されることができる。これらの技術には、限定されることなく、当技術分野で一般に知られる固定床吸着が含まれる（例えば、特許文献１および特許文献２を参照されたい。これらは、それぞれ、本明細書にその全体が引用して含まれる）。
【００５４】
ナノ粒子化合物−極性分子複合物を製油所ストリーム（例えば、炭化水素流体）から除去した後、ナノ粒子化合物は再生されて、ナノ粒子化合物の表面上に吸着された極性分子汚染物質が除去され、更なる極性分子汚染物質を吸着するナノ粒子化合物の能力が増大されることができる。一実施形態に従って、本発明のナノ粒子化合物は、ナノ粒子化合物−極性分子複合物から、ナノ粒子化合物−極性分子複合物を加熱する工程によって再生されることができる。一実施形態においては、ナノ粒子化合物を再生する工程には、ナノ粒子化合物−極性分子複合物を、少なくとも約２５０℃の温度で加熱する工程が含まれる。
【００５５】
他の限定しない実施形態においては、本発明のナノ粒子化合物は、ナノ粒子化合物−極性分子複合物から、ナノ粒子化合物−極性分子複合物を、約２５０℃超の温度、かつナノ粒子、またはナノ粒子中に存在する磁性化合物の磁性相転移温度未満で加熱する工程によって再生されることができる。限定しない一例においては、磁性化合物がマグネタイトである場合に、ナノ粒子は、例えば、約２５０℃〜５８５℃の温度で、加熱される場合がある。
【００５６】
本発明の他の実施形態においては、ナノ粒子化合物は、ナノ粒子化合物−極性分子複合物から、ナノ粒子化合物−極性分子複合物を、水、若しくは他の極性液体または溶液と接触させる工程によって再生されることができる。一実施形態においては、ナノ粒子化合物を再生させる工程には、ナノ粒子化合物−極性分子複合物を、水に浸漬する工程が含まれる。
【００５７】
ここで、図１に関して、本発明の一実施形態に従って、極性分子汚染物質を、流体（例えば、炭化水素流体）から除去する例証的なシステムおよび方法が示される。図１に示されるように、マグネタイトナノ粒子（１）は、極性分子汚染物質（４）を含む流体（３）を収容する第一のタンク（２）に導入される。極性分子汚染物質は、マグネタイトナノ粒子の表面上に吸着されて、ナノ粒子化合物−極性分子複合物（５）が形成される。磁石（６）によって発生される磁力は、次いで、ナノ粒子化合物−極性分子複合物に及ぼされ、それによりナノ粒子化合物−極性分子複合物が磁石に向って誘引され、流体は、第一のタンクから第二のタンク（７）へ除去される。その際、除去された流体は、ナノ粒子化合物−極性分子複合物（５）を含まないか、または実質的に含まない。
【実施例】
【００５８】
本発明は、更に、次に示される実施例により記載される。これらの実施例を用いることは、単に例証であり、決して、本発明の、またはいかなる例証された用語もの範囲および意味を限定するものではない。同様に、本発明は、本明細書に記載されるいかなる特定の好ましい実施形態にも限定されるものではない。事実、本発明の多くの修正および変更は、この明細書を読み取る際に、当業者には明らかであろう。本発明は、従って、請求が権利付与される均等物の全範囲に加えて、添付される請求項の用語によってのみ限定されるものである。
【００５９】
実施例１
極性分子汚染物質は、高エネルギー表面に対して親和性を有する
総周波数発生（ＳＦＧ）を、サファイア（高エネルギー表面）に対するアスファルテンまたはポルフィリンの親和性を検討するのに用いた。アスファルテンまたはポルフィリン（二種の極性分子汚染物質）のいずれかを含む重水素化トルエンの試料を、サファイアと接触させた。サファイアと、トルエン−アスファルテンまたはトルエン−ポルフィリンとの間の界面のＳＦＧスペクトルを発生させた。重水素化トルエンは、２８００〜３２００ｃｍ−１に、いかなるスペクトルの特徴をももたらさず、図２に示されるスペクトル構造は、液体／サファイア界面におけるアスファルテンまたはポルフィリンによってもたらされ、これらの二種の極性分子のサファイア上への吸着を示す。これは、界面にランダムに配向された分子は、いかなるＳＦＧ信号をももたらさないという事実に基づいて結論付けられる。アスファルテンおよびポルフィリンなどの分子が固体に吸着する場合には、それらのランダムに配向された配置は、解かれ、ＳＦＧ信号をもたらすことができる。従って、スペクトルのＳＦＧ共鳴の特徴（図２に示される）は、固体表面に吸着されたアスファルテンおよびポルフィリンのサインである。これは、これらの極性分子が、高表面エネルギー物質（サファイアなど）に対して強い親和性を有することを示す。
【００６０】
実施例２
トルエンからのアスファルテンの除去
アスファルテン（アラブ軽質原油から抽出される）２５０ｐｐｍを含むトルエン溶液を、４０〜６０ｎｍのマグネタイト粒子１０ｗｔ％を用いて浄化した。図３は、アスファルテン２５０ｐｐｍを含み、それにマグネタイトナノ粒子が全く添加されていないトルエン溶液（１）、およびアスファルテン２５０ｐｐｍを含み、それにナノ粒子が添加されているトルエン溶液（２）を示す。（２）において、アスファルテンを吸着したマグネタイトナノ粒子は、磁石（３）（マグネタイトナノ粒子に誘引磁力を及ぼす）に誘引されている。図３は、アスファルテン濃度の低減のみを示す。（１）および（２）の溶剤の最初の量は、同じではなかった。（２）の溶液のより低いレベルは、ナノ粒子による液体吸収によるものではない。
【００６１】
実施例３
トルエンからのアスファルテンの除去
アスファルテン（アラブ軽質原油から抽出される）７７０ｐｐｍを、トルエンで調製した（図４、溶液０）。４０〜６０ｎｍのマグネタイトナノ粒子１０ｗｔ％を、次いで、溶液へ添加し、凡そ５分間、溶液と接触させたままにした。ナノ粒子を、磁石を用いて除去した（図４、溶液１）。４０〜６０ｎｍのマグネタイトナノ粒子１０ｗｔ％を、溶液１へ添加した。凡そ５分後に、ナノ粒子を、磁石を用いて除去した（図４、溶液２）。４０〜６０ｎｍのマグネタイトナノ粒子１０ｗｔ％を、次いで、溶液２へ添加した。凡そ５分後に、ナノ粒子を、磁石を用いて除去した（図４、溶液３）。各溶液の紫外−可視透過スペクトルを収集し、吸収を計算した。「溶液０」の濃度の既知の値、および各溶液の全紫外−可視吸光度の測定値を用いて、各溶液のアスファルテン濃度を決定した。図４は、各溶液のアスファルテン濃度を示すグラフを示す。これは、マグネタイトナノ粒子を用いるアスファルテンの除去を証明する。アスファルテンの最初の濃度７７０ｐｐｍは、磁性ナノ粒子を用いる最初に処理の後に、８７．５％低減され、マグネタイトナノ粒子を用いる第二の処理の後に、約１００％低減された。
【００６２】
実施例４
トルエンからのポルフィリンの除去
ポルフィリン８００ｐｐｍの溶液を、トルエンで調製した（図５、溶液０）。４０〜６０ｎｍのマグネタイトナノ粒子１０ｗｔ％を、溶液へ添加し、凡そ５分間、溶液と接触させたままにした。ナノ粒子を、磁石を用いて除去した（図５、溶液１）。４０〜６０ｎｍのマグネタイト粒子１０ｗｔ％を、次いで、溶液１へ添加した。凡そ５分後に、ナノ粒子を、磁石を用いて除去した（図５、溶液２）。４０〜６０ｎｍのマグネタイト粒子１０ｗｔ％を、次いで、溶液２へ添加した。凡そ５分後に、ナノ粒子を、磁石を用いて除去した（図５、溶液３）。４０〜６０ｎｍのマグネタイト粒子１０ｗｔ％を、次いで、溶液１へ添加した。凡そ５分後に、ナノ粒子を、磁石を用いて除去した（図５、溶液４）。各溶液の紫外−可視透過スペクトルを収集した。「溶液０」の濃度の既知の値、および各溶液の全紫外−可視吸光度の測定値を用いて、各溶液のポルフィリン濃度を決定した。図５は、各溶液のポルフィリン濃度を示すグラフを示す。これは、マグネタイトナノ粒子を用いるポルフィリンの除去を証明する。ポルフィリンの最初の濃度８００ｐｐｍは、マグネタイトナノ粒子を用いる第一の処理の後に、３７．５％低減され、マグネタイトナノ粒子を用いる第二の処理の後に、約５０％低減された。溶液３および４のポルフィリンの濃度は、処理に後に、溶液０の約５０％のままである。
【００６３】
実施例５
ナフテン酸の除去
ＴＡＮ２．２を有するナフテン酸含有溶液を、ヘキサデカンで調製した（図６、溶液０）。４０〜６０ｎｍのマグネタイトナノ粒子１０ｗｔ％を、次いで溶液へ添加し、凡そ５分間、溶液と接触させたままにした。ナノ粒子を、磁石を用いて除去した（図６、溶液１）。次に、４０〜６０ｎｍのマグネタイトナノ粒子１０ｗｔ％を、溶液１へ添加した。凡そ５分後に、ナノ粒子を、磁石を用いて除去した（図６、溶液２）。４０〜６０ｎｍのマグネタイト粒子１０ｗｔ％を、次いで、溶液２へ添加した。凡そ５分後に、ナノ粒子を、磁石を用いて除去した（図６、溶液３）。各溶液のＦＴＩＲスペクトルを収集した。「溶液０」の濃度の既知の値、および各溶液の酸性基に対するＩＲの全吸光度の測定値を用いて、各溶液のナフテン酸濃度を決定し、ＴＡＮを計算した。図６は、各溶液のＴＡＮを示すグラフを示す。これは、マグネタイトナノ粒子を用いるナフテン酸の除去を証明する。ナフテン酸の最初の濃度は、マグネタイトナノ粒子を用いる第一の処理の後に、２２．７％低減され、マグネタイトナノ粒子を用いる第二の処理の後に、約２７．２％、およびマグネタイトナノ粒子を用いる第三の処理の後に、約３６．３％低減された。
【００６４】
実施例６
熱を用いるナノ粒子の再生
トルエン中アスファルテン（重質アラブ原油から抽出される）８２３ｐｐｍを含む溶液を調製した。４０〜６０ｎｍのマグネタイトナノ粒子１０ｗｔ％を溶液へ添加した。ナノ粒子を、次いで、磁石を用いて溶液から分離した。元の溶液および一回浄化された溶液の紫外−可視スペクトルを用いて、アスファルテン６３１ｐｐｍがナノ粒子によって除去されたことが決定された。
【００６５】
溶液から除去の後、ナノ粒子を、周囲環境中で終夜乾燥するままにし、次いで空気浴中に、３５０℃で１時間入れた。熱処理されたナノ粒子を、次いで、トルエン中アスファルテン８２３ｐｐｍの新規に調製された溶液へ添加した。１分後に、ナノ粒子を、磁石を用いて溶液から除去し、処理された溶液の紫外−可視を記録した。紫外−可視スペクトルは、７７２ｐｐｍが溶液から除去されたことを示す。従って、マグネタイトナノ粒子の極性物質除去能力は、熱を用いて回復させることができる。加えて、マグネタイトナノ粒子の極性分子汚染物質除去能力は、熱処理によって増大する。
【００６６】
実施例７
水を用いるナノ粒子の再生
トルエン中アスファルテン（重質アラブ原油から抽出される）８２３ｐｐｍを含む溶液を調製した。４０〜６０ｎｍのマグネタイトナノ粒子１０ｗｔ％を溶液へ添加した。ナノ粒子を、凡そ５分後に、磁石を用いて溶液から分離した。元の溶液および一回浄化された溶液の紫外−可視スペクトルを用いて、アスファルテン７４９ｐｐｍがナノ粒子によって除去されたことが決定された。除去されたナノ粒子を、凡そ５分間、水に浸漬した。ナノ粒子を、次いで、磁石を用いて水から分離し、周囲環境中で１２日間乾燥するままにした。水処理されたナノ粒子を、次いで、トルエン中アスファルテン８２３ｐｐｍの新規に調製された溶液へ添加した。凡そ５分後に、ナノ粒子を、溶液から分離し、処理された溶液の紫外−可視を記録した。紫外−可視スペクトルは、６４４ｐｐｍが溶液から除去されたことを示す。従って、マグネタイトナノ粒子の極性物質除去能力は、用いられたナノ粒子を水に浸漬する工程によって回復させることができる。
【００６７】
実施例８
ナノ粒子サイズの低減は、極性分子汚染物質の除去能力を増大させる
トルエン中アスファルテン（重質アラブ原油から抽出される）１０００ｐｐｍの二種の等量溶液を調製した。一つの溶液には、４０〜６０ｎｍのマグネタイトナノ粒子１０ｗｔ％を添加した。３ｎｍのマグネタイトナノ粒子１ｗｔ％を、第二の溶液へ添加した。ナノ粒子を、凡そ５分後に、磁石を用いて溶液から除去した。浄化された溶液の紫外−可視スペクトルは、アスファルテンの濃度が、第一の溶液および第二の溶液において、それぞれ９１および８７ｐｐｍへ低減されたことを示した。図７は、４０〜６０ｎｍのマグネタイトナノ粒子１０ｗｔ％（１）、および３ｎｍのマグネタイトナノ粒子１ｗｔ％（２）が添加された、ナノ粒子浄化された溶液を示す。二つの浄化溶液と並ぶのは、１０００ｐｐｍの（未浄化）参照溶液（３）である。
【００６８】
本発明は、本明細書に記載される特定の実施形態によって、範囲が限定されるものではない。事実、本明細書に記載されるものに加わる本発明の種々の修正は、前述の記載、および添付の図面から、当業者には明らかになるであろう。これらの修正は、添付される請求の範囲内に入るものである。
【００６９】
特許、特許出願、公報、生成物の記載、およびプロトコルは、本出願全般に亘って引用され、その開示は、全ての目的に対して、本明細書に、それらの全てが引用して組込まれる。
【図１】
2013513714.tif 000003
【図２】
2013513714.tif 000004
【図３】
2013513714.tif 000005
【図４】
2013513714.tif 000006
【図５】
2013513714.tif 000007
【図６】
2013513714.tif 000008
【図７】
2013513714.tif 000009
【国際調査報告】
2013513714.tif 000010
2013513714.tif 000011